(57)【要約】【課題】補強布を、溝状部と突状部とを交互に有する成形金型の表面に確実に型付けして低コストのコグドベルトを作製することができる伝動用ベルトの製造方法を提供する。【解決手段】（１）成形金型１の突状部４の頂部８に粘着剤７を塗布した後、（２）成形金型の表面に載置した補強布３０を、ピニオンロール１０によって成形金型１の溝状部５と突状部４に密着するように型付けし、（３）圧縮ゴム用シート３５を、成形金型に巻き付けてカット面を突合せて接合し、（４）上記圧縮ゴム用シート３５を加熱加圧して成形金型１の突状部４と溝状部５で型付けし、（５）未加硫の型付けした圧縮ゴム用シート３５の表面に少なくとも心線５０と伸張ゴムシート５３を順次巻き付けてベルト成形体５５を作製して加硫し、（６）加硫したベルトスリーブをＶ状に切断して伝動用ベルトを作製する。【選択図】図４
2005199690.tif 000002
【特許請求の範囲】
【請求項１】
圧縮ゴム層と伸張ゴム層の少なくとも圧縮ゴム層にコグ山部とコグ谷部を交互に配したコグ部を有し、心線を圧縮ゴム層と伸張ゴム層の間に埋設するようにした伝動用ベルトの製造方法において、
溝状部と突状部を交互に有する円筒状の成形金型を用意し、この突状部に粘着剤を塗布した後、
前記成形金型の表面に載置した補強布を、ピニオンロールによって成形金型の溝状部と突状部に密着するように型付けし、
圧縮ゴム層を形成する圧縮ゴム用シートを、成形金型に巻き付けてカット面を突合せて接合し、
上記圧縮ゴム用シートを加熱加圧して成形金型の突状部と溝状部で型付けし、
未加硫の圧縮ゴム用シートの表面に少なくとも心線と伸張ゴム層を形成する伸張ゴムシートを順次巻き付けてベルト成形体を作製後、加硫し、
加硫したベルトスリーブをＶ状に切断して伝動用ベルトを作製する、
ことを特徴とする伝動用ベルトの製造方法。
【請求項２】
粘着剤を成形金型の突状部の頂部のみに塗布する請求項１記載の伝動用ベルトの製造方法。
【請求項３】
補強布を型付けする工程では、溝状部と突状部を交互に有する成形金型の表面に補強布を載置して、成形金型の前方突状部にある補強布をピニオンロールの底面で押圧しながら、ピニオンロールに一定間隔で設けた歯部を成形金型の溝状部に噛合わせて押圧変形し、そして隣接する後方突状部にある補強布をピニオンロールの底面で押圧することにより補強布を溝状部に沿って変形し、これを繰り返して成形金型の全周囲に補強布を密着するように型付けする請求項１または２記載の伝動用ベルトの製造方法。
【請求項４】
補強布を型付けする工程では、ピニオンロールの１つが歯部先端面が成形金型の１つの溝状部底面のみに当接する請求項３記載の伝動用ベルトの製造方法。
【請求項５】
圧縮ゴム用シートの端部を厚み方向に傾斜したカット面で突合せた後、加熱加圧して接合する請求項１記載の伝動用ベルトの製造方法。
【請求項６】
成形金型に設置したまな板上で圧縮ゴムシートの端部を厚み方向に傾斜してカットし、突合せ部をまな板上で圧着してエンドレスに接合した後、該まな板を抜取る請求項１または５記載の伝動用ベルトの製造方法。
【請求項７】
圧縮ゴム用シートの型付けにおいて、圧縮ゴム用シートの表面に粘着防止材を巻き付け、ジャケットを被せた成形金型を加硫缶に入れ、上記圧縮ゴム用シートを加熱加圧して成形金型の突状部と溝状部に加圧して型付けする請求項１記載の伝動用ベルトの製造方法。
【発明の詳細な説明】
【技術分野】
【０００１】
本発明は、コグドベルトである伝動用ベルトの製造方法に係り、詳しくは補強布の成形金型への型付けを容易にして低コストのコグドベルトを作製することができる伝動用ベルトの製造方法に関する。
【背景技術】
【０００２】
従来から、スクーターまたは一般産業用の機械分野の駆動系において、駆動プーリと従動プーリに伝動用ベルトを懸架し、プーリの有効径を変化させて変速させるベルト式変速装置が用いられている。ここで使用されている伝動用ベルトは圧縮ゴム層と伸張ゴム層の少なくとも一方のゴム層にコグ山部とコグ谷部を交互に配したコグ部を有し、心線を接着ゴム層内に埋設した構成からなり、ローエッジシングルコグドベルトあるいはローエッジダブルコグドベルトなどのローエッジコグドベルトが知られている。
【０００３】
上記ローエッジコグドベルトの製造方法のその（１）としては、成形金型上に装着した外補強布、伸張ゴム層のゴムシート、心線、圧縮ゴム層のゴムシート、そして内補強布を順次巻き付け、突状部と溝状部を交互に有する円筒状母型を嵌入した後、加硫するもので、加硫時の圧力により内補強布を収縮させて、圧縮ゴム層のゴムシートを型付けする方法がある。（例えば、特許文献１に開示。）
【０００４】
また、その（２）として、予め用意したベルト周長よりも長い平面状の溝付金型の上に未加硫ゴムシートを設置し、プレスにより加熱加圧してコグ形状に型付けしたコグパッドを作製する。このコグパッドを成形ドラム上に装着した円筒状母型の突状部と溝状部に嵌め込み、コグパッドのカット面を突合せてジョイントした後、心線を巻き付け、更に他のゴム層、補強布をこの上から巻き付けて成型を終え、加硫工程へ移行していた。（例えば、特許文献２に開示。）
【０００５】
更に、その（３）として、平面状の溝付金型の上に置いた帆布をピニオンロールにて型付けし、その後ゴムシートを置いて、プレスによる圧入して、コグ形状に型付けしたコグパッドを作製する。このコグパッドを成形ドラム上に装着した円筒状母型の突状部と溝状部に嵌め込み、コグパッドのカット面を突合せてジョイントした後、心線を巻き付け、更に他のゴム層、補強布をこの上から巻き付けて成型を終え、加硫工程へ移行していた。（例えば、特許文献３に開示。）
【０００６】
しかし、従来のスクーターを始めとする変速機用の伝動用ベルトでは、クロロプレンゴムが主体であったが、最近では更に耐熱性、耐側圧性、耐摩耗性に富んだ伝動ベルトが要求されている。そのため、（１）の方法では、ベルトの心線に収縮の小さいものを使用した場合、加硫中、圧縮ゴム層のゴムシートと内帆布が圧入された時に、心線が収縮せず、蛇行する不具合があった。
【０００７】
また、（２）の予めコグパッドを作製する方法では、平プレスの上に予め所定長さにカットした未加硫ゴムシートを設置して加熱加圧するために、成形前に未加硫ゴムシートを必要長さにカットする必要があり、また平プレスでは型交換が必要となるために、段取替え等に時間のロスが生じていた。
【０００８】
型付けしたコグパッドの切断は、熟練作業者の手作業によって行われており、作業者は予めベルト周長に合わせてコグ数を数えて、切断するコグ谷部にチョークで印をつけた後、一方のコグ山部（コグ部の頂部）をカッターによって切断し、また他方のコグ山部を同様に切断していた。
【０００９】
しかし、この方法で得られた成形体を加硫すると、伝動用ベルトのコグ部では、ジョイント部の位置するゴム分の体積不足によるゴムの流れ等によって、補強布の外側帆布が突っ張るために内側帆布の端部を引付け、その結果内側帆布がコグ谷部でシワを発生させていた。このベルトを走行させると、コグ谷部が繰り返しの屈曲点となり、このシワから早期に亀裂が発生することがあった。これらが成長して本格的なコグ谷部の亀裂になって、ベルトを破損させていた。また、ジョイント部のコグ部のボリュームが均一でなく、体積不足が発生した箇所では走行屈曲中に応力が集中し、ジョイント部が早期に破損することもあった。
【００１０】
更に、（２）と（３）の方法としては、クロロプレン系等は金型との粘着性に富んでいるために成型しやすいが、アルキル化クロロスルファン化ポリエチレン、水素化ニトリルゴム、そして水素化ニトリルゴムと不飽和カルボン酸金属塩との混合ポリマーなどの耐熱性に優れるゴムは粘着性に劣るために、このゴムシートおよびこのゴムで処理された補強布とを用いて型付けした場合、補強布とゴムシートとが剥離して、型付けが充分に出来なかった。特に、帆布をピニオンロールにて型付けする場合には、帆布が２箇所で押えつられるために十分に伸張できないことから型に沿わずに宙に浮いてしまうことがあり、このような状態で成型した伝動ベルトを高負荷で伝動させると、圧縮ゴムのコグ谷部から亀裂が発生しやすかった。
【００１１】
【特許文献１】米国特許第３４６４８７５号明細書
【特許文献２】特開２００２−１６９１号公報
【特許文献３】特開２００２−１８８６９１号公報
【発明の開示】
【発明が解決しようとする課題】
【００１２】
解決しようとする問題点は、上記の問題点を解消し、補強布を、溝状部と突状部とを交互に有する成形金型の表面に確実に型付けして低コストのコグドベルトを作製することができる伝動用ベルトの製造方法を提供する。
【課題を解決するための手段】
【００１３】
本願の発明は、圧縮ゴム層と伸張ゴム層の少なくとも圧縮ゴム層にコグ山部とコグ谷部を交互に配したコグ部を有し、心線を圧縮ゴム層と伸張ゴム層の間に埋設するようにした伝動用ベルトの製造方法において、
溝状部と突状部を交互に有する円筒状の成形金型を用意し、この突状部に粘着部を塗布した後、
前記成形金型の表面に載置した補強布を、ピニオンロールによって成形金型の溝状部と突状部に密着するように型付けし、
圧縮ゴム層を形成する圧縮ゴム用シートを、成形金型に巻き付けてカット面を突合せて接合し、
上記圧縮ゴム用シートを加熱加圧して成形金型の突状部と溝状部で型付けし、
未加硫の型付けした圧縮ゴム用シートの表面に少なくとも心線と伸張ゴム層を形成する伸張ゴムシートを順次巻き付けてベルト成形体を作製して加硫し、
加硫したベルトスリーブをＶ状に切断して伝動用ベルトを作製する、伝動用ベルトの製造方法にあり、補強布を溝状部と突状部を交互に有する円筒状の成形金型の表面に確実に型付けでき、低コストのコグドベルトを作製することができる。
【００１４】
この製造方法では、成形金型の前方突状部にある補強布をピニオンロールの底面で押圧しながら、ピニオンロールに設けた歯部を成形金型の溝状部に噛合わせることで補強布を溝状部へ押圧変形し、そして隣接する後方突状部にある補強布をピニオンロールの底面で押圧することにより補強布を伸張させずに無理なく溝状部に沿って型付けするこができ、このために低コストのコグドベルトを作製することができる。
【００１５】
本願の発明では、粘着剤を成形金型の突状部の頂部のみに塗布することができ、粘着剤の使用量を削減できるばかりか粘着剤の除去時間も軽減できる。更には、加硫したベルトスリーブを成形金型から小さい力で容易に抜取ることもできる。
【００１６】
本願の発明は、補強布を型付けする工程において、溝状部と突状部を交互に有する成形金型の表面に補強布を載置して、成形金型の前方突状部にある補強布をピニオンロールの底面で押圧しながら、ピニオンロールに一定間隔で設けた歯部を成形金型の溝状部に噛合わせて押圧変形し、そして隣接する後方突状部にある補強布をピニオンロールの底面で押圧することにより補強布を溝状部に沿って変形し、これを繰り返して成形金型の全周囲に補強布を密着するように型付けする場合も含み、これにより補強布を伸張させずに無理なく溝状部に沿って型付けできる効果があり、更には本願の発明は補強布を型付けする工程では、ピニオンロールの１つの歯部先端面が成形金型の１つの溝状部底面のみに当接する場合も含んでいる。
【００１７】
本願の発明は、圧縮ゴム用シートの端部を厚み方向に傾斜したカット面で突合せた後、加熱加圧して接合する場合、成形金型に設置したまな板上で圧縮ゴムシートの端部を厚み方向に傾斜してカットし、突合せ部をまな板上で圧着してエンドレスに接合した後、該まな板を抜取る場合を含み、これによりカット面の突合せ部をまな板上で強く圧着できる作業ができ、そしてまな板も安定して設置できるとともに溝状部に沿って抜けやすいために、エンドレス作業が容易で確実に早く行うことができる。
【発明の効果】
【００１８】
本発明の伝動用ベルトの製造方法では、補強布を溝状部と突状部とを交互に有する成形金型に表面に確実に型付け可能となり、低コストの伝動ベルトを作製することができる。また、ピニオンロールを使用することにより、補強布を伸張させずに無理なく溝状部に沿って正確に型付けすることができることから、効率よく補強布の型付け作業ができる。しかも、接着剤を突状部の頂部のみに塗布すれば、粘着剤の使用量を削減できるばかりか粘着剤の除去時間も軽減でき、更には加硫したベルトスリーブを成形金型から小さい力で容易に抜取ることもできる。また、成形金型にまな板を設置した場合には、カット面の突合せ部を安定して設置したまな板上で強く圧着作業ができ、またまた板も溝状部に沿って抜け易いために、エンドレス作業が容易で確実に早く行うことができるという効果がある。
【００１９】
このように、本発明では、従来のような熟練作業者によるコグ山部でのゴムカットや補強布の複雑なジョイント作業が無くなり、接合部の位置するゴム分の体積不足による亀裂発生や補強布の皺発生も無くなって品質の安定化が図れ、更には予めコグパッドを作製する必要がないため仕掛品の低減ができるといった優れた効果がある。
【発明を実施するための最良の形態】
【００２０】
以下、本発明の実施例を添付図面に従って説明する。図１は本発明の伝動用ベルトの製造方法において突状部に粘着剤を塗布した成形金型の斜視図、図２は本発明に係る伝動用ベルトの製造方法における補強布の型付け装置の概略図、図３は補強布の型付け工程において補強布を溝状部内へ押え付け始めた状態を示し、図４は補強布の型付け工程において補強布を溝状部へ押え付け終えた状態を示している。
【００２１】
本]発明で使用する成形金型１は、溝状部５と突状部４を交互に有する加硫ゴム製の円筒状母型２を断面真円の金属製のベース型３に装着したものである。該成形金型１を回転軸に設置して、成形金型１を周速２００〜１，０００ｍｍ／秒で回転させながら、これに粘着剤を付着したローラを当接させながら粘着剤７を突状部４の頂部８のみに塗布していく。ここで使用する粘着剤７はメチルエチルケトン（ＭＥＫ）、トルエン等の溶剤に松ヤミとゴムを溶解し、混合して得られたゴム糊であり、補強布３０の成形金型１面への密着をよくしている。
【００２２】
補強布の型付け装置Ａでは、上記成形金型１が支持台６に回転可能に設置され、一方ピニオンロール１０の底面１１に一定間隔で設けた突状の歯部１２が成形金型１の溝状部５に噛合うようになっている。該ピニオンロール１０はロッド１３の一端に回転可能に装着され、他端に設けたシリンダー１４の動作により軸１５を中心にシーソのように旋回し、成形金型１に当接し離反する。所定の厚みに巻かれた補強布３０は引き抜かれながら成形金型１とピニオンロール１０との間に挟持され、成形金型１を駆動してピニオンロール１０を共回りさせながら順次型付けされる。
【００２３】
補強布３０の型付けでは、接着処理済みもしくは未処理の補強布３０を引き出して成形金型１の突状部４の頂部８に載置する。ピニオンロール１０を下ろして歯部１２が成形金型１の溝状部５に入っていることを確認した後、成形金型１を回転させて前方突状部４ａに位置する補強布３０をピニオンロールの底面１１で押圧し、続いてピニオンロール１０の歯部１２を成形金型１の溝状部５に噛合わせて歯部先端面２０を成形金型１の溝状部底面２１に当接して押圧変形する。ピニオンロール１０は成形金型１とともに回転する。
【００２４】
そして、隣接する後方突状部４ｂにある補強布３０を隣接する他のピニオンロールの底面１１で押圧することにより補強布３０を伸張させずに無理なく１つの溝状部５に沿って完全に変形し、これを順次繰り返して補強布３０を成形金型１の全周囲に密着するように型付けする。本実施例の場合、ピニオンロール１０の１つの歯部１２が成形金型１の溝状部５に入っているとき、他のピニオンロール１０の歯部１２が補強布３０を押付けしないために、補強布３０が突っ張ってしまったり、浮いたりすることはない。これを繰り返しながら成形金型１の全表面に１〜４プライまで被覆する。そして、補強布３０の終端はカッターにより切断して、成形金型１に貼着する。
【００２５】
上記補強布３０は綿、ポリエステル繊維、ナイロン等からなり、平織、綾織、朱子織等に製織した布で、経糸と緯糸との交差角が９０〜１２０°程度の広角度帆布でもよい。補強布３０はＲＦＬ処理した後、ゴム組成物をフリクション・コーチングしてゴム付帆布とする。ＲＦＬ液はレゾルシンとホルムアルデヒドとの初期縮合物をラテックスに混合したものであり、ここで使用するラテックスとしてはクロロプレン、スチレン・ブタジエン・ビニルピリジン三元共重合体、水素化ニトリル、ＮＢＲなどである。
【００２６】
続いて、図５に示すように、予め圧縮ゴム層を形成する未加硫で所定厚みの圧縮ゴム用シート３５の両端面を厚み方向に傾斜したカット（通常ベベカットともいう）したものを、上記補強布３０を型付けした成形金型１に巻き付けてカット面３６を突合せた後、カット面３６の表面を加圧治具（図示せず）で軽く押圧してジョイントした後、加熱プレス３７を用いて加熱加圧してジョイント部３８を形成する。加熱加圧条件は温度が８０〜１２０℃、面圧が１〜２ｋｇ／ｃｍ２、時間が１０〜３０秒である。ジョイントの位置は通常成形金型１の溝状部５で行う。突状部４にジョイントの位置がくると、ベルトコグ谷部にジョイントがくるため、割れが発生しやすくなる。
【００２７】
この場合、図６に示すようにまな板３９をカット面３６の突合せ部３８の下の溝状部５に設置することができる。このまな板３９は、図７に示すように、金属製あるいは樹脂製の細長い板状本体３９ａと、その長手方向に沿って設けられた突状の係止部３９ｂからなり、係止部３９ｂが成形金型１の溝状部５に嵌合するとともに板状本体３９ｂが隣り合う突状部４ａ，５ｂの頂部に当接して安定した状態で設置される。無論、複数個の係止部３９ｂは一定間隔をあけて長手方向に配列してもよい。
【００２８】
まな板３９上の突合せ部３８を、ステッチャー（図示せず）によって面圧が１〜２ｋｇ／ｃｍ２で押圧し、その後に図６に示すように熱圧着盤４３を突合せ部３８に沿って移動しながら加熱してエンドレスにする。熱圧着盤４３の加熱加圧条件は８０〜１２０℃、面圧が１〜２ｋｇ／ｃｍ２、時間が１０〜３０秒である。この条件であれば、突合せ部３８を加硫せずにエンドレスにすることができる。
尚、熱圧着盤４３は内在したヒーターにより加熱できるタイプ、あるいは電磁誘導によって加熱するタイプであってもよい。後者のタイプでは、まな板１５の材質は鉄等の金属である。
【００２９】
ここで使用する圧縮ゴム用シート３５の原料ゴムは、天然ゴム、ブチルゴム、スチレン−ブタジエンゴム、クロロプレンゴム、エチレン・α−オレフィンゴム、アルキル化クロロスルファン化ポリエチレン（ＡＣＳＭ）、水素化ニトリルゴム（Ｈ−ＮＢＲ）、水素化ニトリルゴムと不飽和カルボン酸金属塩との混合ポリマー等のゴム材の単独、またはこれらの混合物が使用される。
【００３０】
上記圧縮ゴム用シート３５には、ゴム中にアラミド繊維、ポリアミド繊維、ポリエステル繊維、綿等の繊維からなり繊維の長さは繊維の種類によって異なるが１〜１０ｍｍ程度の短繊維が用いられ、例えばアラミド繊維であると３〜５ｍｍ程度、ポリアミド繊維、ポリエステル繊維、綿であると５〜１０ｍｍ程度のものが用いられる。そして、上記ゴム層中の短繊維の方向はベルトの長手方向に対して直角方向を向いているのを９０°としたときほとんどの短繊維が７０°〜１１０°の範囲内に配向されていることが望ましい。
【００３１】
図８に示すように、上記圧縮ゴム用シート３５の表面に粘着防止材４０であるポリメチルペンテンあるいはポリエチレンテレフタレートからなる耐熱性、離型性に優れる樹脂フィルムを１プライ巻き付け重ね合わせて接合し、圧縮ゴム用シート３５の型付け工程へ移行する。
【００３２】
ゴムシート型付け工程は、加硫缶を使用することができる。図９に示すように、この場合粘着防止材４０の外側に蒸気遮断材であるゴム製のジャケット４１を被せた後、これを加硫缶に入れて温度１６０〜１８０℃、外圧０．８〜０．９ＭＰａのみで５〜１０分程度の条件で型付けし、図１０に示すように未加硫の圧縮ゴム層４５を形成する。加硫缶で型付けしても、圧縮ゴム層４５のジョイント部３８の割れは起こらない。無論、型付けは加硫缶でなく、圧縮ゴム用シート３５の外側を加圧バンド、プレス方式等で加熱、加圧することができる。
【００３３】
図１１は型付けした圧縮ゴム用シートの表面にベルト成形体を作製した状態を示すものであり、成形金型１を成形機（図示せず）に装着し、ポリエステル繊維、アラミド繊維、ガラス繊維等のコードからなる心線５０を圧縮ゴム層４５の上にスパイラルに巻き付けた後、接着ゴム層を形成する接着ゴムシート５１、伸張ゴム層を形成する伸張ゴムシート５３、上面補強布５４を順次巻き付けて、ベルト成形体５５を作製する。そして、成形機から取り出した成形金型１を支持台上に設置してジャケット（図示せず）を嵌入する。
【００３４】
ベルト成形体５５を加硫缶へ移して通常の方法で加硫を行う。加硫した後、ジャケット、続いて円筒状のベルトスリーブを成形金型１の円筒状母型２から抜き取り、ベルトスリーブを所定幅に切断して図９に示すようなコグドベルトである伝動用ベルト６０を作製する。
【００３５】
伸張ゴムシート５３は、圧縮ゴム用シート３５と同じゴム組成物を用い、また接着ゴムシート５１も圧縮ゴム用シート３５と同種であり、上記短繊維を含めてもよいが、好ましくは、含めない。
【００３６】
伝動用ベルト６０は、図１２に示すように接着ゴム層６１内にポリエステル繊維、アラミド繊維、ガラス繊維等のコードからなる心線６２が埋め込まれ、接着ゴム層６１の上部、下部にはそれぞれ補強布６３を含む伸張ゴム層６４、また同様に補強布６３を含む圧縮ゴム層６５を有している。圧縮ゴム層６５には、それぞれ一定ピッチでベルト長手方向に沿ってコグ谷部６６とコグ山部６７とを交互に配したコグ部６８が設けられている。無論、伸張ゴム層６４の表面にもコグ部を設けることができる。
【産業上の利用可能性】
【００３７】
本発明は、スノーモービル、スクーター及び一般産業用の変速ベルトとして使用されるコグドベルトの製造方法に適用することができる。
【図面の簡単な説明】
【００３８】
【図１】本発明において突状部に粘着剤を塗布した成形金型の斜視図である。
【図２】本発明において使用する補強布の型付け装置の概略図である。
【図３】補強布の型付け工程において、補強布を溝状部内へ押え付け始めた状態を示す図である。
【図４】補強布の型付け工程において、補強布を溝状部へ押え付け終えた状態を示す図である。
【図５】本発明において圧縮ゴム用シートを成形金型に巻き付けて、厚さ方向において傾斜したカット面を突合せて接合した工程を示す図である。
【図６】本発明におい成形金型に巻付けたゴムシートの突合せ部の下側にまな板を設置した後、突合せ部を加熱加圧している状態を示す図である。
【図７】図６で使用するまな板の斜視図である。
【図８】本発明において圧縮ゴム用シートの表面に粘着防止材を巻き付けた工程を示す図である。
【図９】本発明において圧縮ゴム用シートを加熱加圧して成形金型の突状部と溝状部に密着し型付けした工程を示す図である。
【図１０】本発明において圧縮ゴム用シートを型付けした状態を示す図である。
【図１１】本発明において型付けした圧縮ゴム用シートの表面にベルト成形体を作製した状態を示す図である。
【図１２】本発明において得られたコグドベルトの部分正面図である。
【符号の説明】
【００３９】
１    成形金型
２    円筒状母型
４    溝状部
５    突状部
５ａ  前方突状部
５ｂ  後方突状部
７    粘着剤
８    頂部
１０    ピニオンロール
１１    底面
１２    歯部
３０    補強布
３５    圧縮ゴム用シート
３６    カット面
３９    まな板
４０    粘着防止材
４１    ジャケット
４５    圧縮ゴム層
５０    心線
５１    接着ゴムシート
５３    伸張ゴムシート
５５    ベルト成形体
【図１】
2005199690.tif 000003
【図２】
2005199690.tif 000004
【図３】
2005199690.tif 000005
【図４】
2005199690.tif 000006
【図５】
2005199690.tif 000007
【図６】
2005199690.tif 000008
【図７】
2005199690.tif 000009
【図８】
2005199690.tif 000010
【図９】
2005199690.tif 000011
【図１０】
2005199690.tif 000012
【図１１】
2005199690.tif 000013
【図１２】
2005199690.tif 000014